Brevet FR3039786A1 (20170210)
REVENDICATIONS1. Procédé de préparation d'un article d'optique ayant un rayon de courbure non nul revêtu d'un revêtement interférentiel, comprenant les étapes suivantes : a) fournir un film thermoplastique revêtu d'un revêtement interférentiel multicouche, ledit revêtement interférentiel comprenant au moins une couche ayant un indice de réfraction supérieur à 1,65 et au moins une couche ayant un indice de réfraction inférieur ou égal à 1,65, l'une au moins des couches du revêtement interférentiel étant une couche de nature organique-inorganique ayant été déposée sous vide, b) laminer ledit film thermoplastique revêtu sur un article d'optique comprenant un substrat, au moyen d'une couche d'adhésif, ladite couche d'adhésif étant disposée entre l'article d'optique et la surface du film thermoplastique non revêtue du revêtement interférentiel, c) récupérer ledit article d'optique comprenant un substrat revêtu de la couche d'adhésif, du film thermoplastique et du revêtement interférentiel multicouche.\n<CLM>\1\tProcédé de préparation selon la revendication 1, caractérisé en ce qu'au moins une partie du spectre de réflexion dans le domaine visible du revêtement interférentiel multicouche présent sur le film thermoplastique fourni à l'étape a) présente un déplacement vers les longueurs d'onde courtes sous l'effet de la déformation induite par la conformation du film thermoplastique revêtu à la géométrie de la surface dudit article d'optique, ledit déplacement étant de préférence inférieur à 70 nm.\n<CLM>\1\tProcédé de préparation selon l'une quelconque des revendications précédentes, caractérisé en ce que le revêtement interférentiel de l'article d'optique récupéré à l'étape c) présente une propriété optique souhaitée ayant la valeur V, et en ce que la valeur de ladite propriété optique du revêtement interférentiel présent sur le film thermoplastique fourni à l'étape a) est différente de V, de façon à tenir compte de la déformation induite par la lamination du film thermoplastique revêtu sur la surface dudit article d'optique qui a pour effet de modifier la valeur de cette propriété optique.\n<CLM>\1\tProcédé de préparation selon l'une quelconque des revendications précédentes, caractérisé en ce que l'étape b) est réalisée en faisant subir ou après avoir fait subir au film thermoplastique revêtu un taux de déformation supérieur ou égal à 1 % sur au moins une partie de sa surface, de façon à le conformer à la géométrie de la surface dudit article d'optique.\n<CLM>\1\tProcédé de préparation selon l'une quelconque des revendications précédentes, caractérisé en ce que l'étape de lamination b) comprend : b1) thermoformer ledit film thermoplastique revêtu fourni à l'étape a) de façon à le conformer à la géométrie de la surface de l'article d'optique, et b2) appliquer sur le substrat de l'article d'optique ledit film thermoplastique obtenu à l'étape b1) en le faisant adhérer au moyen de la couche d'adhésif.\n<CLM>\1\tProcédé de préparation selon l'une quelconque des revendications précédentes, caractérisé en ce que ladite couche de nature organique-inorganique comprend des atomes de carbone, d'oxygène et d'un métal ou metalloïde. 3039786 32\n<CLM>\1\tProcédé de préparation selon la revendication 6, caractérisé en ce que le métal ou metalloïde est choisi parmi le silicium, le zirconium, le titane et le niobium.\n<CLM>\1\tProcédé de préparation selon l'une quelconque des revendications précédentes, caractérisé en ce que ladite couche de nature organique-inorganique est obtenue par dépôt 5 sous vide, assisté par une source d'ions, d'au moins un composé organosilicié.\n<CLM>\1\tProcédé de préparation selon l'une quelconque des revendications précédentes, caractérisé en ce que ladite couche de nature organique-inorganique est obtenue par dépôt sous vide, assisté par une source d'ions, d'au moins un oxyde de titane et d'au moins un composé organosilicié. 10\n<CLM>\1\tProcédé de préparation selon la revendication 8 ou 9, caractérisé en ce que le dépôt assisté par une source d'ions est un bombardement ionique.\n<CLM>\1\tProcédé de préparation selon l'une quelconque des revendications 8 à 10, caractérisé en ce que le composé organosilicié comporte au moins un groupe divalent de formule : R'3 R'1 , 15 où R'l à R'4 désignent indépendamment des groupes alkyle, vinyle, aryle, hydroxyle ou des groupes hydrolysables, ou en ce que le composé A répond à la formule : R'5 R''-Si-R'8 1=1- dans laquelle R'5, R'6, R'7, R'8 désignent indépendamment des groupes hydroxyle ou des groupes hydrolysables tels que des groupes OR, dans lesquels R est un groupe alkyle. 20\n<CLM>\1\tProcédé de préparation selon l'une quelconque des revendications 8 à 11, caractérisé en ce que le composé organosilicié est choisi parmi l'octaméthylcyclotétrasiloxane, le 2,4,6,8- tétraméthylcyclotétrasiloxane, le décaméthyltétrasiloxane, le décaméthyl cyclopentasiloxane, le dodécaméthylpentasiloxane, et l'hexaméthyldisiloxane.\n<CLM>\1\tProcédé de préparation selon l'une quelconque des revendications précédentes, 25 caractérisé en ce que ladite couche de nature organique-inorganique a une épaisseur allant de 5 à 500 nm, de préférence de 10 à 250 nm.\n<CLM>\1\tProcédé de préparation selon l'une quelconque des revendications précédentes, caractérisé en ce que le revêtement interférentiel est un revêtement antireflet ou un filtre optique. 30\n<CLM>\1\tProcédé de préparation selon l'une quelconque des revendications précédentes, caractérisé en ce que le taux de déformation est supérieur ou égal à 1,2 %, mieux supérieur ou égal à 1,5 `Vo.\n<CLM>\1\tProcédé de préparation selon l'une quelconque des revendications précédentes, caractérisé en ce que l'article d'optique est une lentille ophtalmique. 3039786 33\n<CLM>\1\tProcédé de préparation selon l'une quelconque des revendications précédentes, caractérisé en ce que le rayon de courbure de la surface de l'article d'optique sur laquelle a lieu la lamination varie de 48 à 350 mm.\n<CLM>\1\tArticle d'optique ayant un rayon de courbure non nul comprenant un substrat sur lequel 5 sont déposés une couche d'adhésif, un film thermoplastique et un revêtement interférentiel multicouche, ledit film thermoplastique adhérant à la surface de la lentille au moyen de ladite couche d'adhésif disposée entre l'article d'optique et la surface du film thermoplastique non revêtue du revêtement interférentiel, ledit revêtement interférentiel comprenant au moins une couche ayant un indice de réfraction supérieur à 1,65 et au moins une couche ayant un indice 10 de réfraction inférieur ou égal à 1,65, l'une au moins des couches du revêtement interférentiel étant une couche de nature organique-inorganique ayant été déposée sous vide.\n<CLM>\1\tArticle selon la revendication 18, caractérisé en ce qu'il a été obtenu selon le procédé de l'une quelconque des revendications 1 à 17 par lamination sur l'article d'optique, au moyen de ladite couche d'adhésif, dudit film thermoplastique revêtu dudit revêtement interférentiel 15 multicouche.\n<CLM>\1\tFilm thermoplastique revêtu d'un revêtement interférentiel multicouche, ledit revêtement interférentiel comprenant au moins une couche ayant un indice de réfraction supérieur à 1,65 et au moins une couche ayant un indice de réfraction inférieur ou égal à 1,65, l'une au moins des couches du revêtement interférentiel étant une couche de nature organique-inorganique ayant 20 été déposée sous vide.